(57)【要約】  ＳＧＴのゲート電極の外周のシリコン窒化膜膜厚を低減した半導体装置を提供する。本発明に係る半導体装置は、MOSトランジスタを用いて構成され、MOSトランジスタは、ドレイン、ゲート及びソースが基板に対して垂直方向に配置され、ゲートが柱状半導体層を取り囲む構造を有しており、  柱状半導体層の上部および下部に配置される拡散層の各々の上に自己整合的に形成されるシリサイド層であって、シリサイド層を形成するときに柱状半導体層の側壁を保護するために、柱状半導体層の側壁に第１の絶縁膜を形成した後に形成されるシリサイド層と、  シリサイド層を形成し、第１の絶縁膜を除去した後に、柱状半導体層の下部に形成されるソースまたはドレイン領域と柱状半導体層の側壁に形成されるゲート電極と柱状半導体層の上部に形成されるソースまたはドレイン領域とを覆うように形成された第２の絶縁膜とを備えている。
2009154293.tif 000002
【特許請求の範囲】
【請求項１】
MOSトランジスタを用いて構成された半導体装置であって、
前記MOSトランジスタは、シリコン基板上に形成された柱状半導体層の上部と下部にソースまたはドレインがそれぞれ配置され、ゲート電極が柱状半導体層を取り囲む構造を有しており、
前記柱状半導体層の上部および下部に配置されるソースまたはドレインの表面に自己整合的に形成される上部シリサイド層および下部シリサイド層であって、該シリサイド層を形成するときに前記柱状半導体層の側壁およびゲート電極の表面を保護するために、前記柱状半導体層の側壁およびゲート電極の表面に第１の絶縁膜を形成した後に形成される上部シリサイド層および下部シリサイド層と、
前記上部シリサイド層および前記下部シリサイド層を形成し、前記第１の絶縁膜を除去した後に、前記柱状半導体層の上部に形成されるソースまたはドレインと柱状半導体層の側壁に形成されるゲート電極と柱状半導体層の下部に形成されるソースまたはドレインとを覆うように形成された第２の絶縁膜と、
層間膜として前記第２の絶縁膜を覆う第３の絶縁膜とを備えた半導体装置。
【請求項２】
請求項１に記載の半導体装置において、ゲート電極を覆う前記第２の絶縁膜における第１の部分の厚さＴｓと、柱状半導体層の上面を覆う前記第２の絶縁膜における第２の部分の厚さＴｔが、０．８Ｔｔ＜Ｔｓ＜１．２Ｔｔの関係を持つことを特徴とする半導体装置。
【請求項３】
請求項１に記載の半導体装置において、ゲート電極を覆う前記第２の絶縁膜における第１の部分の厚さＴｓと柱状半導体層の上面を覆う前記第２の絶縁膜における第２の部分の厚さＴｔが、０．５Ｔｔ＜Ｔｓ＜１．０Ｔｔの関係を持つことを特徴とする半導体装置。
【請求項４】
請求項１に記載の半導体装置において、ゲート電極を覆う前記第２の絶縁膜における第１の部分の厚さＴｓと柱状半導体層の上面を覆う前記第２の絶縁膜における第２の部分の厚さＴｔが、０．２５Ｔｔ＜Ｔｓ＜０．５Ｔｔの関係を持つことを特徴とする半導体装置。
【請求項５】
請求項１に記載の半導体装置において、前記第２の絶縁膜はシリコン窒化膜であり、前記第３の絶縁膜はシリコン酸化膜であることを特徴とする半導体装置。
【請求項６】
シリコン基板上に形成された柱状半導体層の上部と下部にソースまたはドレインがそれぞれ形成され、ゲート電極が柱状半導体層を取り囲む構造を有するMOSトランジスタを用いて構成される半導体装置を製造する方法であって、
シリコン基板をエッチングして柱状半導体層を形成する工程と、
前記柱状半導体層の上部および下部に形成されるソースまたはドレインの各拡散層と前記柱状半導体層の側壁との表面にゲート絶縁膜を形成する工程と、
前記ゲート絶縁膜の表面にゲート導電膜を形成する工程と、
前記ゲート絶縁膜と前記ゲート導電膜の各々をエッチングしてゲート電極を形成する工程と、
前記柱状半導体層の上部および下部に配置される拡散層上に自己整合的にシリサイド層を形成するときに前記柱状半導体層の側壁およびゲート電極の表面を保護するために、第１の絶縁膜を前記柱状半導体層の側壁およびゲート電極の表面に形成する工程と、
前記柱状半導体層の上部および下部に配置される拡散層の各々の上にシリサイド層を自己整合的に形成する工程と、
前記シリサイド層が形成された後に前記第１の絶縁膜を除去する工程と、
コンタクトストッパーとして前記柱状半導体層および前記ゲート電極上に第２の絶縁膜を成膜する工程と、
前記第２の絶縁膜上に第３の絶縁膜を層間膜として形成する工程とを備えたことを特徴とする方法。
【請求項７】
請求項６に記載の半導体装置を製造する方法において前記第１および第２の絶縁膜はシリコン窒化膜であり、前記第３の絶縁膜はシリコン酸化膜であることを特徴とする半導体装置を製造する方法。
【発明の詳細な説明】
【技術分野】
【０００１】
本発明は半導体装置およびその製造方法に関し、特に柱状半導体層を有し、その側壁をチャネル領域とし、ゲート電極がチャネル領域を取り囲むように形成された縦型MOSトランジスタであるＳＧＴ(Ｓｕｒｒｏｕｎｄｉｎｇ  Ｇａｔｅ  Ｔｒａｎｓｉｓｔｏｒ)の構造およびその製造方法に関する。
【背景技術】
【０００２】
ＬＳＩの高集積化や高性能化を実現するため、半導体基板の表面に柱状半導体層を形成し、その側壁に柱状半導体層を取り囲むように形成されたゲートを有する縦型ゲートトランジスタであるＳＧＴ（Ｓｕｒｒｏｕｎｄｉｎｇ Ｇａｔｅ Ｔｒａｎｓｉｓｔｏｒ）が提案された（例えば、特許文献１：特開平２−１８８９６６）。ＳＧＴではドレイン、ゲート、ソースが垂直方向に配置されるため、従来のプレーナー型トランジスタに比べてトランジスタの占有面積を大幅に縮小することができる。【０００３】
図３７に特許文献１のＳＧＴの鳥瞰図（ａ）および断面構造（ｂ）を示す。これらの図を参照してＳＧＴについて説明する。シリコン基板上に柱状シリコン層５０１が形成され、柱状シリコン層５０１を取り囲むようにゲート絶縁膜５０２が形成され、ゲート絶縁膜５０２を取り囲むようにゲート電極５０３が形成されている。ゲート電極が周囲に形成された柱状シリコン層５０１の側面はトランジスタのチャネルになる。柱状シリコン層５０１の上下には、ソースドレイン領域である下部拡散層５０４と上部拡散層５０５が形成されている。上部拡散層５０５はコンタクトを通して配線層へと接続される。【０００４】
【特許文献１】特開平２−１８８９６６
【発明の開示】
【発明が解決しようとする課題】
【０００５】
しかしながら、図３７に示した特許文献１のＳＧＴをＣＰＵなどの高集積かつ高性能なロジックデバイスに適用する場合には、トランジスタ性能を向上させるためにソースドレイン領域にシリサイド層を自己整合的に形成し、ソースドレイン領域の寄生抵抗を低減させることが必要である。一方、トランジスタ性能を向上することにより、ＳＧＴの占有面積が増加しないことが重要である。【０００６】
本発明は上記の事情を鑑みてなされたもので、ＳＧＴのゲート電極の外周のシリコン窒化膜膜厚を低減することによって、ＳＧＴ及びＳＧＴにより形成される回路占有面積、特にＳＲＡＭのようにＳＧＴとコンタクトが最小間隔で配置される回路における占有面積を縮小することを目的とする。
【課題を解決するための手段】
【０００７】
上記の課題を解決するために本発明では以下の構成を有する。本発明の一つの特徴によれば、MOSトランジスタを用いて構成された半導体装置であって、
前記MOSトランジスタは、ドレイン、ゲート及びソースが基板に対して垂直方向に配置され、前記ゲートが柱状半導体層を取り囲む構造を有しており、
前記柱状半導体層の上部および下部に配置される拡散層の各々の上に自己整合的に形成されるシリサイド層であって、該シリサイド層を形成するときに前記柱状半導体層の側壁を保護するために、前記柱状半導体層の側壁に第１の絶縁膜を形成した後に形成されるシリサイド層と、
前記シリサイド層を形成し、前記第１の絶縁膜を除去した後に、前記柱状半導体層の下部に形成されるソースまたはドレイン領域と柱状半導体層の側壁に形成されるゲート電極と柱状半導体層の上部に形成されるソースまたはドレイン領域とを覆うように形成された第２の絶縁膜と、
層間膜として前記第２の絶縁膜を覆う第３の絶縁膜とを備えた半導体装置が提供される。
本発明の好ましい態様では、前記半導体装置において、柱状半導体層の側壁およびゲート電極を覆う前記第２の絶縁膜における第１の部分の厚さＴｓと、柱状半導体層の上部および下部を覆う前記第２の絶縁膜における第２の部分の厚さＴｔがほぼ同一であり、０．８Ｔｔ＜Ｔｓ＜１．２Ｔｓの関係を有している。
また、本発明の別の好ましい態様では、前記半導体装置において、柱状半導体層の側壁およびゲート電極を覆う前記第２の絶縁膜における第１の部分の厚さＴｓと柱状半導体層の上部および下部を覆う前記第２の絶縁膜における第２の部分の厚さＴｔが、０．５Ｔｔ＜Ｔｓ＜１．０Ｔｓの関係を有している。
また、本発明の別の好ましい態様では、前記半導体装置において、柱状半導体層の側壁およびゲート電極を覆う前記第２の絶縁膜における第１の部分の厚さＴｓと柱状半導体層の上部および下部を覆う前記第２の絶縁膜における第２の部分の厚さＴｔが、０．２５Ｔｔ＜Ｔｓ＜０．５Ｔｓの関係を有している。
また、本発明の別の好ましい態様では、前記半導体装置において、前記第２の絶縁膜はシリコン窒化膜であり、前記第３の絶縁膜はシリコン酸化膜である。
また、本発明の別の特徴によると、ドレイン、ゲート及びソースが垂直方向に配置され、前記ゲートが柱状半導体層を取り囲む構造を有するMOSトランジスタを用いて構成される半導体装置を製造する方法であって、
シリコン基板をエッチングして柱状半導体層を形成する工程と、
前記柱状半導体層の上部および下部に形成されるソース領域またはドレイン領域の各拡散層と、前記柱状半導体層の側壁との表面にゲート絶縁膜を形成する工程と、
前記ゲート絶縁膜の表面にゲート導電膜を形成する工程と、
前記ゲート絶縁膜と前記ゲート導電膜の各々をエッチングしてゲート電極を形成する工程と、
前記柱状半導体層の上部および下部に配置される拡散層上に自己整合的にシリサイド層を形成するときに前記柱状半導体層の側壁を保護する第１の絶縁膜を前記柱状半導体層の側壁に形成する工程と、
前記柱状半導体層の上部および下部に配置される拡散層の各々の上にシリサイド層を自己整合的に形成する工程と、
前記シリサイド層が形成された後に前記第１の絶縁膜を除去する工程と、
コンタクトストッパーとして前記柱状半導体層および前記ゲート電極上に第２の絶縁膜を成膜する工程と、
前記第２の絶縁膜上に第３の絶縁膜を層間膜として形成する工程とを備えた方法が提供される。
本発明の好ましい態様では、前記半導体装置を製造する方法において、前記第１および第２の絶縁膜はシリコン窒化膜であり、前記第３の絶縁膜はシリコン酸化膜である。
【発明を実施するための最良の形態】
【０００８】
以下に単体のＳＧＴを用いた本発明の実施例を示す。
【実施例１】
【０００９】
図１（ａ）はＳＧＴの平面図、図１（ｂ）は断面図である。これらの図を参考にして本実施例のＳＧＴについて説明する。シリコン基板上に柱状半導体層１０１が形成され、柱状半導体層１０１を取り囲むようにゲート絶縁膜１０２が形成され、ゲート絶縁膜１０２を取り囲むようにゲート電極１０３が形成されている。ゲート電極が周囲に形成された柱状半導体層１０１の側面はトランジスタのチャネル部になる。柱状半導体層１０１の上下には、ソースドレイン領域である下部拡散層１０４と上部拡散層１０５が形成され、下部拡散層上にはシリサイド層１０７が形成され、上部拡散層上にはシリサイド層１０８が形成される。柱状半導体層およびゲートを覆うようにコンタクトストッパー用の窒化膜１０９が形成され、上部拡散層１０５はコンタクト１１０に接続される。
本実施例のＳＧＴにおいてはシリサイド形成時に必要なゲートを覆う窒化膜などからなるスペーサーは除去されており、ゲートを覆う窒化膜はコンタクトストッパー窒化膜１０９のみであるので、１個のＳＧＴの面積は必要最低限の大きさに抑えられている。【００１０】
本実施例のＳＧＴを形成するための製造方法を以下に示す。【００１１】
図２に示すように、シリコン基板をエッチングして、柱状半導体層１０１を形成する。【００１２】
図３に示すように、ゲート絶縁膜１０２およびゲート導電膜１０３を成膜する。【００１３】
図４に示すように、ゲート絶縁膜の表面にゲート導電膜を形成した後に、ゲート絶縁膜とゲート導電膜の各々をエッチングしてゲート電極１０３を形成する。【００１４】
図５に示すように、イオン注入により、下部拡散層１０４および上部拡散層１０５を形成する。【００１５】
図６に示すように、シリコン窒化膜を成膜して、エッチバックする。柱状半導体層の側壁部やゲート電極をシリコン窒化膜１０６により覆うことにより、ソースドレイン拡散層上に自己整合的にシリサイドを形成することができ、柱状半導体層の側壁からのシリサイド化や、ゲート電極と拡散層間のシリサイドを介したショートなどを抑制することができる。
なお、本工程において成膜される絶縁膜は、シリサイド前処理として使用されるフッ酸に溶解しないシリコン窒化膜等であることが望ましい。【００１６】
図７に示すように、ＣｏやＮｉなどの金属をスパッタした後、熱処理を加えて未反応の金属を除去することにより、下部拡散層１０４上および上部拡散層１０５上にのみシリサイド層（１０７、１０８）を自己整合的に形成する。【００１７】
図８に示すように、シリサイド化前に形成したシリコン窒化膜スペーサー１０６をウェットエッチにより除去する。この工程において、ゲート電極上に形成されたシリコン窒化膜スペーサー１０６を除去することによって、ＳＧＴが占める面積を縮小することができる。【００１８】
図９に示すように、コンタクトストッパー用のシリコン窒化膜１０９を成膜する。続いて、層間膜であるシリコン酸化膜を成膜する。【００１９】
図１０に示すように、コンタクト１１０を形成する。【００２０】
本発明の特徴は、製造工程の説明において述べたように、ソースドレイン拡散層上にシリサイド層を形成した後、ゲート電極上に形成されたシリコン窒化膜スペーサーを除去することによって、ＳＧＴの占有面積を縮小でき、ＳＧＴ同士の間隔やＳＧＴとコンタクトの間隔を縮小することができる点にある。従来のＳＧＴにおいては、プレーナートランジスタの製造工程と異なり、ゲート形成後にゲートを覆う絶縁膜の膜厚分だけ、ＳＧＴの占有面積が大きくなり、その結果、回路占有面積が増加してしまう。本発明においては、この点に注目し、最終的にゲート電極の外周に形成される絶縁膜がコンタクトストッパー用のシリコン窒化膜のみとなるような構造となっている。【００２１】
図１１に本発明を用いた場合のＳＧＴの平面図（ａ）と断面図（ｂ）、従来の技術を用いた場合のＳＧＴの平面図（ｃ）および断面（ｄ）を示した。本発明を用いていない場合には、窒化膜スペーサー１２６は除去されずにコンタクトストッパー用のシリコン窒化膜１２９の内側に存在している。このため、ＳＧＴの占有面積が大きくなる。【００２２】
例えば、窒化膜スペーサー膜厚が３０ｎｍの場合には、本発明を用いることにより、ＳＧＴとコンタクト間の間隔を３０ｎｍだけ縮小することができる。通常ロジック回路部においては、面積を縮小するために、多くのコンタクトはＳＧＴと最小間隔で配置されるので、本発明を用いることによりロジック回路の面積を縮小することができる。
【実施例２】
【００２３】
本実施例は、コンタクトストッパー窒化膜の成膜方法および構造を調整することにより、ＳＧＴの占有面積を縮小するための実施例である。
図１２（ａ）に本実施例における単体ＳＧＴの平面図を、図１２（ｂ）に断面図を示す。
本実施例において実施例１と異なる点は、本発明においてはコンタクトストッパー窒化膜の形状に関して、ゲート電極上に成膜される膜厚より、実際にコンタクトストッパーとして使用される柱状半導体層上面や下部拡散層上部に成膜される膜厚が厚く形成される構造となる点である。コンタクトストッパー窒化膜が上記のように成膜されることによって、ＳＧＴの占有面積を増加させることなく、コンタクトストッパーとしての機能を持たせることが可能である。【００２４】
従来のプレーナートランジスタにおいては、コンタクトストッパー窒化膜にはカバレッジのよい成膜条件にて成膜されることが多い。しかし、ＳＧＴにおいてカバレッジのよい膜を使用すると、横方向の面積が増加するという問題がある。本発明では、上記のように横方向の成膜膜厚を抑えることにより、縦方向への成膜膜厚を十分に確保することができる。このような、窒化膜の構造は、スパッターによる成膜や、ＣＶＤを用いた反応律速による成膜、またはスパッターとＣＶＤの組み合わせによる成膜により実現することが可能である。【００２５】
ゲート電極の周囲に形成されるコンタクトストッパー窒化膜膜厚をＴｓとし、上部シリサイド層上に成膜されるコンタクトストッパー窒化膜膜厚をＴｔとすると、通常は０．８Ｔｔ＜Ｔｓ＜１．２Ｔｔが成り立つ。ＳＧＴの占める面積の増加を抑えるためには、コンタクトストッパー窒化膜の成膜条件を調整して、０．５Ｔｔ＜Ｔｓ＜１．０Ｔｔの関係が成り立つような窒化膜の形状であることが望ましい。この場合には、上部シリサイド層上の窒化膜膜厚Ｔｔを保持したまま面積の増加を抑制することができる。０．２５Ｔｔ＜Ｔｓ＜０．５Ｔｔの関係が成り立つ場合には、さらに面積の増加を抑制できる。
【実施例３】
【００２６】
以下に本発明を用いることによる効果を定量的に評価しやすいＳＲＡＭセルにおける実施例を示す。特に、本実施例においてはＳＯＩ基板上に形成されるＳＧＴを用いたＣＭＯＳ型６Ｔ−ＳＲＡＭを例として本発明の効果を示す。
まず、図１３に本実施例に用いたＣＭＯＳ型６Ｔ−ＳＲＡＭのメモリセルの等価回路図を示す。図１３において、ＢＬ１およびＢＬＢ１はビット線、ＷＬ１はワード線、Ｖｃｃ１は電源電位、Ｖｓｓ１は接地電位、Ｑｎ１１およびＱｎ２１はメモリセルにアクセスするためのアクセストランジスタ、Ｑｎ３１およびＱｎ４１はメモリセルを駆動するドライバトランジスタ、Ｑｐ１１およびＱｐ２１はメモリセルに電荷を供給するロードトランジスタ、ＱａおよびＱｂはデータを記憶するための記憶ノードを示している。【００２７】
以下に図１３のメモリセルの動作の一例として、記憶ノードＱａに“Ｌ”のデータが、記憶ノードＱｂに“Ｈ”のデータが記憶されている場合の読み出し動作について説明する。読み出しを行う場合には、ビット線ＢＬ１およびＢＬＢ１が“Ｈ”電位にプリチャージされる。プリチャージ完了後にワード線ＷＬ１が“Ｈ”になることでアクセストランジスタＱｎ１１およびＱｎ２１がオンになり、“Ｈ”になっているビット線ＢＬ１の電位は、記憶ノードＱｂが“Ｈ”電位に近い値であるためドライバトランジスタＱｎ３１がオンになり、アクセストランジスタＱｎ１１から記憶ノードＱａ、ドライバトランジスタＱｎ３１を通してディスチャージされ、“Ｌ”電位に近づく。一方、ビット線ＢＬＢ１の電位は、記憶ノードＱａが“Ｌ”電位に近い値であるためにドライバトランジスタＱｎ４１はオフであり、ディスチャージされず、逆にロードトランジスタＱｐ２１より電荷が供給されるため “Ｈ”電位に近い値のままである。ＢＬ１とＢＬＢ１の電位差がセンスアンプによって増幅できるレベルになった時点で、図には示されていないがビット線に接続されているセンスアンプを起動することで、メモリセルのデータが増幅され出力される。【００２８】
図１４に本発明の実施例としてＳＲＡＭメモリセルのレイアウト図を示す。図１４（ｂ）は、見やすくするために、図１４（ａ）から配線層を削除した図である。ＳＲＡＭセルアレイ内においては図１４に示したユニットセルが繰り返し配置されている。図１５（ａ）〜（ｄ）に図１４のレイアウト図のカットラインＡ−Ａ’〜Ｄ−Ｄ’における断面構造を示す。【００２９】
以下に、図１４および図１５を参考にして本実施例のレイアウトについて説明する。
埋め込み酸化膜層（ＢＯＸ）３０１上に平面状シリコン層（３０２ａ、３０２ｂ）が形成され、上記平面状シリコン層（３０２ａ、３０２ｂ）は不純物注入等により、Ｎ＋拡散層（３０３ａ、３０３ｂ、３０５ａ、３０５ｂ）およびＰ＋拡散層（３０４ａ、３０４ｂ）から構成され、同一の平面状シリコン層に形成されるＮ＋拡散層とＰ＋拡散層は平面状シリコン層（３０２ａ、３０２ｂ）の表面に形成されるシリサイド層（３１３ａ、３１３ｂ）によって互いに接続される。平面状シリコン層（３０２ａ、３０２ｂ）はそれぞれ記憶ノード（Ｑａ、Ｑｂ）として機能する。Ｑｎ１１およびＱｎ２１はＮＭＯＳであるメモリセルにアクセスするためのアクセストランジスタ、Ｑｎ３１およびＱｎ４１はＮＭＯＳであるメモリセルを駆動するドライバトランジスタ、Ｑｐ１１およびＱｐ２１はＰＭＯＳであるメモリセルに電荷を供給するロードトランジスタである。平面状シリコン層３０２ａ上に形成されるコンタクト３１０ａはノード接続配線Ｎａ１によりドライバトランジスタＱｎ４１およびロードトランジスタＱｐ２１のゲート電極より延在するゲート配線上に形成されるコンタクト３１１ｂと接続され、平面状シリコン層３０２ｂ上に形成されるコンタクト３１０ｂはノード接続配線Ｎｂ１によりドライバトランジスタＱｎ３１およびロードトランジスタＱｐ１１のゲート電極より延在するゲート配線上に形成されるコンタクト３１１ａと接続される。アクセストランジスタＱｎ１１上部に形成されるコンタクト３０６ａはビット線ＢＬ１に接続され、アクセストランジスタＱｎ２１上部に形成されるコンタクト３０６ｂはビット線ＢＬＢ１に接続される。アクセストランジスタＱｎ１１のゲート電極から延在するゲート配線上に形成されるコンタクト３０７ａおよびアクセストランジスタＱｎ２１のゲート電極から延在するゲート配線上に形成されるコンタクト３０７ｂはワード線ＷＬ１に接続される。ドライバトランジスタ（Ｑｎ３１、Ｑｎ４１）上部に形成されるコンタクト（３０８ａ、３０８ｂ）は接地電位である配線層（Ｖｓｓ１ａ、Ｖｓｓ１ｂ）にそれぞれ接続され、ロードトランジスタ（Ｑｐ１１、Ｑｐ２１）上部に形成されるコンタクト（３０９ａ、３０９ｂ）は電源電位である配線層Ｖｃｃ１に接続される。【００３０】
図１４にＮ＋注入領域（３２４ａ、３２４ｂ）およびＰ＋注入領域３２５を示す。本実施例のＳＲＡＭセルアレイ領域においてはＮ＋注入領域（３２４ａ、３２４ｂ）およびＰ＋注入領域３２５を形成するパターンは単純なライン＆スペースにより形成される。また、上記ＳＲＡＭセルは記憶ノードやゲート配線の形状が長方形のみで構成されているために、ＯＰＣ（Ｏｐｔｉｃａｌ  Ｐｒｏｘｉｍｉｔｙ  Ｃｏｒｒｅｃｔｉｏｎ）によるパターン形状の補正が容易であり、小さいＳＲＡＭセル面積を実現するために適したレイアウトである。【００３１】
本発明において、ＳＲＡＭを構成する各トランジスタのソースおよびドレインを以下のように定義する。ドライバトランジスタ（Ｑｎ３１、Ｑｎ４１）については、接地電圧に接続される柱状半導体層の上部に形成される拡散層をソース拡散層、柱状半導体層の下部に形成される拡散層をドレイン拡散層と定義する。ロードトランジスタ（Ｑｐ１１、Ｑｐ２１）については、電源電圧に接続される柱状半導体層の上部に形成される拡散層をソース拡散層、柱状半導体層の下部に形成される拡散層をドレイン拡散層と定義する。アクセストランジスタ（Ｑｎ１１、Ｑｎ２１）については、動作状態によっては柱状半導体層の上部に形成される拡散層および下部に形成される拡散層がともにソースまたはドレインになるが、便宜的に柱状半導体層の上部に形成される拡散層をソース拡散層、柱状半導体層の下部に形成される拡散層をドレイン拡散層と定義する。【００３２】
続いて、図１５の断面構造を参照して本発明のＳＲＡＭの構造について説明する。
図１５（ａ）に示されるように、埋め込み酸化膜層（ＢＯＸ）３０１上に記憶ノードである平面状シリコン層（３０２ａ、３０２ｂ）が形成され、上記平面状シリコン層（３０２ａ、３０２ｂ）には不純物注入等によりＮ＋ドレイン拡散層（３０３ａ、３０５ｂ）が形成されている。平面状シリコン層（３０２ａ、３０２ｂ）を分離するための素子分離は平面状シリコン層をエッチングにより分離するだけで形成することができるので、素子分離を形成するために必要な工程数が少なく、最小加工寸法の素子分離を形成することができる。Ｎ＋ドレイン拡散層（３０３ａ、３０５ｂ）上にはシリサイド層（３１３ａ、３１３ｂ）が形成されている。Ｎ＋ドレイン拡散層３０３ａ上にアクセストランジスタＱｎ１１を構成する柱状シリコン層３２１ａが形成され、Ｎ＋ドレイン拡散層３０５ｂ上にドライバトランジスタＱｎ４１を構成する柱状シリコン層３２２ｂが形成される。それぞれの柱状シリコン層の周囲にはゲート絶縁膜３１７およびゲート電極３１８が形成されている。柱状シリコン層上部にはＮ＋ソース拡散層３１４が不純物注入などにより形成され、ソース拡散層表面にはシリサイド層３１５が形成されている。アクセストランジスタＱｎ１１上に形成されるコンタクト３０６ａはビット線ＢＬ１に接続され、アクセストランジスタＱｎ１１のゲートより延在するゲート配線３１８ａ上に形成されるコンタクト３０７ａはワード線ＷＬ１に接続され、ドライバトランジスタＱｎ４１上に形成されるコンタクト３０８ｂは接地電位配線Ｖｓｓ１ｂに接続される。【００３３】
図１５（ｂ）に示されるように、埋め込み酸化膜層（ＢＯＸ）３０１上に記憶ノードである平面状シリコン層（３０２ａ、３０２ｂ）が形成され、上記平面状シリコン層（３０２ａ、３０２ｂ）には不純物注入等によりＮ＋ドレイン拡散層（３０３ａ、３０５ｂ）が形成されている。Ｎ＋ドレイン拡散層上にはシリサイド層（３１３ａ、３１３ｂ）が形成されている。ドレイン拡散層３０３ａ上に形成されるコンタクト３１０ａはＮ＋ドレイン拡散層３０３ａとＰ＋ドレイン拡散層３０４ａの境界上に形成され、記憶ノード接続配線Ｎａ１を通じてドライバトランジスタＱｎ４１およびロードトランジスタＱｐ２１のゲート電極から延在するゲート配線３１８ｄ上に形成されるコンタクト３１１ｂに接続される。【００３４】
図１５（ｃ）に示されるように、埋め込み酸化膜層（ＢＯＸ）３０１上に記憶ノードである平面状シリコン層（３０２ａ、３０２ｂ）が形成され、上記平面状シリコン層（３０２ａ、３０２ｂ）には不純物注入等によりＰ＋ソース拡散層（３０４ａ、３０４ｂ）が形成され、Ｐ＋ドレイン拡散層（３０４ａ、３０４ｂ）表面にシリサイド層（３１３ａ、３１３ｂ）が形成されている。Ｐ＋ドレイン拡散層３０４ａ上にロードトランジスタＱｐ１１を構成する柱状シリコン層３２３ａが形成され、Ｐ＋ドレイン拡散層３０４ｂ上にロードトランジスタＱｐ２１を構成する柱状シリコン層３２３ｂが形成される。それぞれの柱状シリコン層の周囲にゲート絶縁膜３１７およびゲート電極３１８が形成されている。柱状シリコン層上部にはＰ＋ソース拡散層３１６が不純物注入などにより形成され、ソース拡散層表面にはシリサイド層３１５が形成されている。ロードトランジスタ（Ｑｐ１１、Ｑｐ２１）上に形成されるコンタクト（３０９ａ、３０９ｂ）はともに配線層を通して電源電位配線Ｖｃｃ１に接続される。【００３５】
図１５（ｄ）に示されるように、埋め込み酸化膜層（ＢＯＸ）３０１上に記憶ノードである平面状シリコン層（３０２ａ、３０２ｂ）が形成され、上記平面状シリコン層には不純物注入等により、Ｎ＋ドレイン拡散層（３０３ａ、３０５ａ）およびＰ＋ドレイン拡散層３０４ａが形成される。ドレイン拡散層上にはシリサイド層３１３ａが形成され、シリサイド層３１３ａによってＮ＋ドレイン拡散層（３０３ａ、３０５ａ）とＰ＋ドレイン拡散層３０４ａは直接接続されている。Ｎ＋ドレイン拡散層３０３ａ上にアクセストランジスタＱｎ１１を構成する柱状シリコン層３２１ａが形成され、Ｎ＋ドレイン拡散層３０５ａ上にドライバトランジスタＱｎ３１を構成する柱状シリコン層３２２ａが形成され、Ｐ＋ドレイン拡散層３０４ａ上にロードトランジスタＱｐ１１を構成する柱状シリコン層３２３ａが形成される。Ｎ＋ドレイン拡散層３０３ａとＰ＋ドレイン拡散層３０４ａとＮ＋ドレイン拡散層３０５ａは平面状シリコン層３３２ａの表面に形成されたシリサイド層３１３ａにより直接接続される。それぞれの柱状シリコン層の周囲にゲート絶縁膜３１７およびゲート電極３１８が形成されている。それぞれの柱状シリコン層上部にはソース拡散層が不純物注入などにより形成され、ソース拡散層表面にはシリサイド層３１５が形成されている。アクセストランジスタＱｎ１１上に形成されるコンタクト３０６ａはビット線ＢＬ１に接続され、ドライバトランジスタＱｎ３１上に形成されるコンタクト３０８ａは電源電位配線Ｖｓｓ１ａに接続され、ロードトランジスタＱｐ１１上に形成されるコンタクト３０９ａは電源電位配線Ｖｃｃ１ａに接続される。
ドライバトランジスタＱｎ３１とロードトランジスタＱｐ１１のゲート電極から延在するゲート配線３１８ｃ上に形成されるコンタクト３１１ａは、記憶ノード接続配線Ｎｂ１を通じて記憶ノード３０２ｂのドレイン拡散層上に形成されるコンタクト３１０ｂに接続される。配線上に形成されるコンタクト３１１ａは、平面状シリコン層３０５ｂに接続されるコンタクト３１６ｂと配線層により接続される。【００３６】
上記ＳＲＡＭセルおいては、記憶ノードである平面状シリコン層（３０２ａ、３０２ｂ）に形成されるＮ＋ドレイン拡散層とＰ＋ドレイン拡散層が平面状シリコン層表面に形成されるシリサイド層で直接接続されることにより、アクセストランジスタ、ドライバトランジスタ、およびロードトランジスタのドレイン領域は共通化され、ＳＲＡＭの記憶ノードとして機能している。【００３７】
本実施例においては、シリサイド層形成後にシリコン窒化膜スペーサーを除去しているため、ゲート電極の周囲に形成される窒化膜はコンタクトストッパー用のシリコン窒化膜のみより形成されている。このため、コンタクトと柱状シリコン層の間隔を狭く形成することができ、ＳＲＡＭ面積を縮小することができる。【００３８】
以下に本発明の半導体装置を形成するための製造方法の一例を図１６〜図３４を参照して説明する。各図において（ａ）は平面図、（ｂ）はＤ−Ｄ’間の断面図である。【００３９】
図１６に示されるように、埋め込み酸化膜（ＢＯＸ）３０１上に形成されたＳＯＩ基板上に、シリコン窒化膜のマスク３１９を成膜する。その後、柱状シリコン層（３２１ａ〜３２３ａ、３２１ｂ〜３２３ｂ）のパターンをリソグラフィーにより形成し、エッチングすることにより柱状シリコン層（３２１ａ〜３２３ａ、３２１ｂ〜３２３ｂ）を形成する。このとき、柱状半導体底部にシリコンを平面状に形成しておく。【００４０】
図１７に示されるように、平面状シリコン層を分離して、記憶ノードとなる平面状シリコン層（３０２ａ、３０２ｂ）を形成する。上記の素子分離は平面状シリコン層を分離するだけで形成することができるので、工程数が少なく、最小加工寸法の分離幅を持つ素子分離を形成することができる。【００４１】
図１８に示されるように、Ｎ＋注入領域およびＰ＋注入領域にそれぞれイオン注入などにより不純物を導入し、平面状シリコン層（３０２ａ、３０２ｂ）に柱状シリコン層下部のドレイン拡散層を形成する。このときに、不純物は埋め込み酸化膜３０１まで到達し、さらに不純物は柱状シリコン層の底部を覆うように分布するように注入条件を調整することが好ましい。また、シリコン窒化膜３１９により柱状シリコン層上部には不純物が導入されないようにする。【００４２】
図１９に示されるように、ゲート絶縁膜３１７を成膜後、ゲート導電膜３１８を成膜する。【００４３】
図２０に示されるように、シリコン酸化膜３３１を成膜して柱状シリコン層間を埋め込む。【００４４】
図２１に示されるように、ＣＭＰによりシリコン酸化膜３３１、柱状シリコン層上部のゲート導電膜３１８、ゲート絶縁膜３１７を研磨し、ゲート上面を平坦化する。ＣＭＰ時においては、柱状シリコン層上部のシリコン窒化膜マスク３１９をＣＭＰのストッパーとして使用する。シリコン窒化膜マスク１９をＣＭＰストッパーとして使用することにより、再現性よくＣＭＰ研磨量を制御することができる。【００４５】
図２２に示されるように、ゲート長を決定するために、ゲート導電膜３１８およびシリコン酸化膜３３１をエッチバックして、柱状シリコン層側壁のゲート電極を形成する。このとき、シリコン窒化膜マスク３１９に対して高選択比を取るようなエッチング条件を使用する。【００４６】
図２３に示されるように、シリコン窒化膜を成膜して、エッチバックすることにより、メタルゲートの上部にシリコン窒化膜サイドウォール３３２を形成する。このとき、ゲート上に残るシリコン窒化膜サイドウォール３３２がちょうどゲートを覆うようにシリコン窒化膜成膜量とエッチバック量を設定する。この窒化膜サイドウォールで覆われた部分のゲートは後工程のゲートエッチング時に保護されるため、ゲート電極を所望の膜厚で自己整合的に形成することができる。【００４７】
図２４に示されるように、メタルゲート上に残存するシリコン酸化膜３３１をウェットエッチにて除去する。【００４８】
図２５に示されるように、レジストまたは多層レジストを用いて、リソグラフィーによりゲート配線パターン３３３を形成する。【００４９】
図２６に示されるように、レジスト３３３をマスクにして、ゲート導電膜およびゲート絶縁膜をエッチングし、除去する。これによりゲート配線（３１８ａ〜３１８ｄ）が形成さ  【００５０】
図２７に示されるように、シリコン窒化膜マスク３１９およびシリコン窒化膜サイドウォール３３２をウェット処理により除去する。【００５１】
図２８に示されるように、シリコン窒化膜スペーサー３３４を成膜する。【００５２】
図２９に示されるように、シリコン窒化膜をエッチバックして、柱状シリコン層の側壁およびゲート電極の側壁をシリコン窒化膜スペーサー３３４で覆う構造にする。このような構造にすることにより、ゲート絶縁膜３１７がシリコン窒化膜３４により覆われるので、後工程におけるゲート絶縁膜へのウェット処理によるダメージや、不純物注入によるダメージを防ぐことができる。
また、柱状シリコン層およびゲート電極の側壁を覆っているシリコン窒化膜スペーサー３３４により、シリサイド層に起因するドレイン−ゲート間およびソース−ゲート間のショートを抑制することができる。【００５３】
図３０に示されるように、Ｎ＋注入領域およびＰ＋注入領域にそれぞれイオン注入などにより不純物を導入し、柱状シリコン層上部のソース拡散層（３１４、３１６）を形成する。【００５４】
図３１に示されるように、ＣｏやＮｉなどの金属をスパッタして、熱処理を行うことにより、ソースドレイン拡散層を選択的にシリサイド化して、ドレイン拡散層上のシリサイド層（３１３ａ、３１３ｂ）および柱状シリコン層上部のソース拡散層上のシリサイド層３１５を形成する。【００５５】
図３２に示されるように、柱状シリコン層およびゲート電極の側壁に存在するシリコン窒化膜スペーサー３３４をウェットエッチまたはドライエッチにより除去する。【００５６】
図３３に示されるように、コンタクトストッパー用のシリコン窒化膜３３５を成膜する。【００５７】
図３４に示されるように、層間膜であるシリコン酸化膜を形成後にコンタクト（３０６ａ〜３１０ａ、３０６ｂ〜３１０ｂ）を形成する。【００５８】
図３５（ａ）に本発明を用いた場合のＳＲＡＭセル、図３５（ｂ）に本発明を用いていない場合におけるＳＲＡＭセルを示す。図３５（ａ）においては、柱状シリコン層の周囲に形成されるゲート電極を覆う窒化膜はコンタクトストッパー用のシリコン窒化膜３３５のみであるのに対して、図３５（ｂ）においては、柱状シリコン層の周囲に形成されるゲート電極を覆う窒化膜はシリサイド化前に形成されるシリコン窒化膜スペーサー４３４およびコンタクトストッパー用シリコン窒化膜４３５の積層構造となる。
ＳＲＡＭセルにおいては、柱状シリコン層とコンタクトは縦方向に最密間隔で形成されているので、本発明と従来例を比較すると、シリコン窒化膜スペーサーの膜厚分だけ、本発明における柱状シリコン層とコンタクトの間隔は小さくすることができる。
ＳＲＡＭにおいては、縦方向に柱状シリコン層とコンタクトが最小間隔で並ぶ箇所が４箇所存在する。具体的には、図３５（ａ）においては、柱状シリコン層Ｑｎ１１およびＱｐ１１とコンタクト３１０ａが最小間隔で形成され、また、柱状シリコン層Ｑｐ１１およびＱｎ３１とコンタクト３１１ａが最小間隔で形成される。また、ＳＲＡＭセルの横方向に柱状シリコン層とコンタクト間隔が最小間隔で並ぶ箇所が４箇所存在する。具体的には、図３５（ａ）においては、柱状シリコン層Ｑｎ１１およびＱｎ４１とコンタクト３１０ａが最小間隔で形成される。【００５９】
実施例１の場合と同様に、シリコン窒化膜スペーサーの膜厚を３０ｎｍとした場合には、柱状シリコン層とコンタクトの最小間隔は本発明を用いた場合には３０ｎｍだけ縮小される。したがって、ＳＲＡＭセルの縦方向の長さは３０ｎｍ×４＝１２０ｎｍだけ縮小される。柱状シリコン層の直径を３０ｎｍ、ゲート膜厚を５０ｎｍ、コンタクト寸法を６０ｎｍ及び素子分離幅６０ｎｍとすると、従来例におけるＳＲＡＭの縦方向の長さは８４０ｎｍ程度と見積もることができるので、ＳＲＡＭセルの縦方向の長さを１４％程度シュリンクすることができる。
同様に、ＳＲＡＭの横方向の長さは、柱状シリコン層とコンタクトが最小間隔で形成される箇所が２箇所あるため、３０ｎｍ×２＝６０ｎｍだけ縮小される。柱状シリコン層の直径を３０ｎｍ、ゲート膜厚を５０ｎｍ、コンタクト寸法を６０ｎｍ及び素子分離幅６０ｎｍとすると、従来例におけるＳＲＡＭの横方向の長さは５６０ｎｍ程度と見積もることができるので、ＳＲＡＭセルの横方向の長さを１１％程度シュリンクすることができる。
以上より、本発明と従来例におけるＳＲＡＭ面積を見積もると、
本発明：６９０ｎｍ×４２０ｎｍ＝０．２９ｕｍ2
従来例：８１０ｎｍ×４８０ｎｍ＝０．３９ｕｍ2
となり、本発明においては従来例の７４％程度にＳＲＡＭセル面積を縮小することができる。【００６０】
上記のように本発明においてはＳＧＴのゲート電極の外周のシリコン窒化膜厚を低減することによってＳＧＴにより形成される回路占有面積を縮小することができる。
【図面の簡単な説明】
【００６１】
【図１】本発明の第１の実施例の平面図および断面図である。
【図２】本発明の第１の実施例の製造方法を工程順に示す工程図である。
【図３】本発明の第１の実施例の製造方法を工程順に示す工程図である。
【図４】本発明の第１の実施例の製造方法を工程順に示す工程図である。
【図５】本発明の第１の実施例の製造方法を工程順に示す工程図である。
【図６】本発明の第１の実施例の製造方法を工程順に示す工程図である。
【図７】本発明の第１の実施例の製造方法を工程順に示す工程図である。
【図８】本発明の第１の実施例の製造方法を工程順に示す工程図である。
【図９】本発明の第１の実施例の製造方法を工程順に示す工程図である。
【図１０】本発明の第１の実施例の製造方法を工程順に示す工程図である。
【図１１】本発明と従来例を比較した平面図および断面図である。
【図１２】本発明の第２の実施例の平面図および断面図である。
【図１３】本発明の第３の実施例であるＳＲＡＭの等価回路図である。
【図１４】本発明の第３の実施例であるＳＲＡＭの平面図である。
【図１５】本発明の第３の実施例であるＳＲＡＭの断面図である。
【図１６】本発明の第３の実施例であるＳＲＡＭの製造方法を工程順に示す工程図である。
【図１７】本発明の第３の実施例であるＳＲＡＭの製造方法を工程順に示す工程図である。
【図１８】本発明の第３の実施例であるＳＲＡＭの製造方法を工程順に示す工程図である。
【図１９】本発明の第３の実施例であるＳＲＡＭの製造方法を工程順に示す工程図である。
【図２０】本発明の第３の実施例であるＳＲＡＭの製造方法を工程順に示す工程図である。
【図２１】本発明の第３の実施例であるＳＲＡＭの製造方法を工程順に示す工程図である。
【図２２】本発明の第３の実施例であるＳＲＡＭの製造方法を工程順に示す工程図である。
【図２３】本発明の第３の実施例であるＳＲＡＭの製造方法を工程順に示す工程図である。
【図２４】本発明の第３の実施例であるＳＲＡＭの製造方法を工程順に示す工程図である。
【図２５】本発明の第３の実施例であるＳＲＡＭの製造方法を工程順に示す工程図である。
【図２６】本発明の第３の実施例であるＳＲＡＭの製造方法を工程順に示す工程図である。
【図２７】本発明の第３の実施例であるＳＲＡＭの製造方法を工程順に示す工程図である。
【図２８】本発明の第３の実施例であるＳＲＡＭの製造方法を工程順に示す工程図である。
【図２９】本発明の第３の実施例であるＳＲＡＭの製造方法を工程順に示す工程図である。
【図３０】本発明の第３の実施例であるＳＲＡＭの製造方法を工程順に示す工程図である。
【図３１】本発明の第３の実施例であるＳＲＡＭの製造方法を工程順に示す工程図である。
【図３２】本発明の第３の実施例であるＳＲＡＭの製造方法を工程順に示す工程図である。
【図３３】本発明の第３の実施例であるＳＲＡＭの製造方法を工程順に示す工程図である。
【図３４】本発明の第３の実施例であるＳＲＡＭの製造方法を工程順に示す工程図である。
【図３５】本発明の第３の実施例であるＳＲＡＭの本発明と本発明を用いない場合を比較した平面図である。
【図３６】本発明の第３の実施例であるＳＲＡＭの本発明と本発明を用いない場合を比較した断面図である。
【図３７】本発明の従来例を示す鳥瞰図および断面図である。
【符号の説明】
【００６２】
１０１、２０１：柱状シリコン層
１０２、２０２：ゲート絶縁膜
１０３、２０３：ゲート電極
１０４、２０４：下部拡散層
１０５、２０５：上部拡散層
１０６：シリコン窒化膜スペーサー
１０７、２０７：下部シリサイド層
１０８、２０８：上部シリサイド層
１０９、２０９：コンタクトストッパー用シリコン窒化膜
１１０：コンタクト
３０１：埋め込み酸化膜
３０２ａ、３０２ｂ：平面状シリコン層
３０３ａ、３０３ｂ、３０５ａ、３０５ｂ：Ｎ＋ドレイン拡散層
３０４ａ、３０４ｂ：Ｐ＋ドレイン拡散層
３０６ａ、３０６ｂ：アクセストランジスタソース拡散層上コンタクト
３０７ａ、４０７ａ、３０７ｂ、４０７ｂ：アクセストランジスタワード配線上コンタクト
３１０ａ、４１０ａ、３１０ｂ、４１０ｂ：平面状シリコン層上コンタクト
３１１ａ、４１１ａ、３１１ｂ、４１１ｂ：ゲート配線上コンタクト
３１３ａ、３１３ｂ：ドレイン部シリサイド層
３１４：Ｎ＋ソース拡散層領域
３１５：ソース部シリサイド層
３１６：Ｐ＋ソース拡散層領域
３１７：ゲート絶縁膜
３１８：ゲート電極
３１８ａ、３１８ｂ、３１８ｃ、３１８ｄ：ゲート配線
３１９：マスク層
３２１ａ、３２１ｂ：アクセストランジスタ柱状シリコン層
３２２ａ、３２２ｂ：ドライバトランジスタ柱状シリコン層
３２３ａ、３２３ｂ：ドライバトランジスタ柱状シリコン層
３２４ａ、３２４ｂ：Ｎ＋注入領域
３２５：Ｐ＋注入領域
３３１：シリコン酸化膜
３３２：シリコン窒化膜サイドウォール
３３３：レジスト
３３４、３３５：シリコン窒化膜
【図１】
2009154293.tif 000003
【図２】
2009154293.tif 000004
【図３】
2009154293.tif 000005
【図４】
2009154293.tif 000006
【図５】
2009154293.tif 000007
【図６】
2009154293.tif 000008
【図７】
2009154293.tif 000009
【図８】
2009154293.tif 000010
【図９】
2009154293.tif 000011
【図１０】
2009154293.tif 000012
【図１１】
2009154293.tif 000013
【図１２】
2009154293.tif 000014
【図１３】
2009154293.tif 000015
【図１４（ａ）】
2009154293.tif 000016
【図１４（ｂ）】
2009154293.tif 000017
【図１５（ａ）】
2009154293.tif 000018
【図１５（ｂ）】
2009154293.tif 000019
【図１５（ｃ）】
2009154293.tif 000020
【図１５（ｄ）】
2009154293.tif 000021
【図１６】
2009154293.tif 000022
【図１７】
2009154293.tif 000023
【図１８】
2009154293.tif 000024
【図１９】
2009154293.tif 000025
【図２０】
2009154293.tif 000026
【図２１】
2009154293.tif 000027
【図２２】
2009154293.tif 000028
【図２３】
2009154293.tif 000029
【図２４】
2009154293.tif 000030
【図２５】
2009154293.tif 000031
【図２６】
2009154293.tif 000032
【図２７】
2009154293.tif 000033
【図２８】
2009154293.tif 000034
【図２９】
2009154293.tif 000035
【図３０】
2009154293.tif 000036
【図３１】
2009154293.tif 000037
【図３２】
2009154293.tif 000038
【図３３】
2009154293.tif 000039
【図３４】
2009154293.tif 000040
【図３５】
2009154293.tif 000041
【図３６】
2009154293.tif 000042
【図３７】
2009154293.tif 000043
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
シリコン基板上に形成された柱状半導体層の上部と下部にソースまたはドレインがそれぞれ形成され、ゲート電極が柱状半導体層を取り囲む構造を有するＭＯＳトランジスタを用いて構成される半導体装置を製造する方法であって、
シリコン基板をエッチングして柱状半導体層を形成する工程と、
前記柱状半導体層の上部および下部に形成されるソースまたはドレインの各拡散層と前記柱状半導体層の側壁との表面にゲート絶縁膜を形成する工程と、
前記ゲート絶縁膜の表面にゲート導電膜を形成する工程と、
前記ゲート絶縁膜と前記ゲート導電膜の各々をエッチングしてゲート電極を形成する工程と、
前記柱状半導体層の上部および下部に配置される拡散層上において、拡散層が表面に露出した部分にのみシリサイド層を形成するときに、少なくとも前記柱状半導体層上部の側壁をシリサイド化から保護する第１の絶縁膜を前記柱状半導体層上部の側壁に形成する工程と、
前記柱状半導体層の上部および下部に配置される拡散層上において、拡散層が表面に露出した部分にのみシリサイド層を形成する工程と、
前記シリサイド層が形成された後に前記第１の絶縁膜を除去する工程と、
コンタクトストッパーとして前記柱状半導体層および前記ゲート電極上に第２の絶縁膜を成膜する工程と、
前記第２の絶縁膜上に第３の絶縁膜を層間膜として形成する工程とを備えたことを特徴とする方法。
【請求項７】
前記第１の絶縁膜はシリコン酸化膜、シリコン窒化膜、又はシリコン酸化膜とシリコン窒化膜の積層膜であることを特徴とする請求項６に記載の半導体装置。
【請求項８】
前記第２の絶縁膜はシリコン窒化膜であり、前記第３の絶縁膜はシリコン酸化膜であることを特徴とする請求項６又は７に記載の半導体装置。
【国際調査報告】
2009154293.tif 000044
2009154293.tif 000045
2009154293.tif 000046